СОПОЛИМЕРЫ ЭТИЛЕНА И ПРОПИЛЕНА, ПРИГОДНЫЕ ДЛЯ МОДИФИЦИРОВАНИЯ СМАЗОЧНЫХ МАСЕЛ, И СПОСОБ ИХ ПОЛУЧЕНИЯ

1. Способ получения присадок, улучшающих индекс вязкости (ПУИВ) смазочных масел, который включает обработку перемешиванием при условиях высокого сдвига композиции, включающей:
(1) один или более чем один полимер ЭП(Д)М,
(2) один или более чем один блоксополимер поливиниларен - гидрированный сопряженный полидиен - поливиниларен, и
(3) смазочное масло,
причем компонент (2) присутствует в концентрации от 1,5 до 20 мас.%, а компонент (3) присутствует в концентрации от 1,5 до 45 мас.%.
2. Способ по п.1, в котором концентрация компонента (2) составляет от 3 до 9%, а концентрация компонента (3) составляет от 3 до 25%.
3. Способ по п.1 или 2, в котором обработку с высоким сдвигом осуществляют при температуре от 150 до 400°С.
-1
4. Способ по п.1, в котором обработку перемешиванием осуществляют при условиях скорости сдвига выше 50 с.
5. Способ по п.1, в котором масло подают после того, как оно абсорбировано блоксополимером.
6. Способ по п.1, в котором обработку перемешиванием осуществляют при соотношении блоксополимер/масло от 1 до 5.
7. Способ по п.1, в котором обработку перемешиванием выполняют в присутствии вещества гидропероксидной природы.
8. Способ по п.7, в котором температура в области высокого сдвига ниже 260°С.
9. Способ по п.7 или 8, в котором вещество гидропероксидной природы используют при концентрации от 0 до 8%, предпочтительно от 0,15 до 1%.
10. Способ по п.1, где гидрированный блоксополимер характеризуется блочной структурой, в которой поливинилареновые цепи, предпочтительно полистирол, чередуются с цепями гидрированного полимера сопряженного диолефина.
11. Способ по п.1, в котором гидрированный блоксополимер имеет содержание винилароматического соединения от 15 до 50 мас.% и содержание звеньев гидрированных сопряженных диолефинов от 85 до 50 мас.%.
12. Способ по п.1, в котором звенья гидрированного сопряженного диолефина получены из бутадиена, изопрена, бутадиен-изопренового сополимера и соответствующих смесей.
13. Способ по п.1, в котором молекулярная масса гидрированного блоксополимера составляет от 45000 до 250000, предпочтительно от 50000 до 200000.
14. Способ по п.1, в котором соотношение между полимером ЭП(Д)М и блоксополимером составляет от 98:2 до 80:20.
15. Способ по п.1, в котором блоксополимер выбирают из стирол/этилен-бутен/сти рольных (СЭБС) блоксополимеров.
16. Присадки, улучшающие индекс вязкости (ПУИВ) смазочных масел, полученные по любому из предшествующих пунктов.
17. Применение присадок, улучшающих индекс вязкости смазочных масел по п.16 в количестве от 0,2 до 5 мас.%, выраженном в виде суммы ЭП(Д)М + гидрированный блоксополимер, по отношению к общему количеству конечного состава смазочного масла.